(57)【要約】【課題】感圧接着性を有しており、仮止め後、加熱によって完全硬化して、初期および耐サーマルサイクル性が優れた接着性を発揮できる硬化性感圧接着シートが得られる接着組成物の提供。【解決手段】少なくとも、分子内にエポキシ基を含有する粘着性のアクリル系コポリマー（Ａ）および一般式（１）で表されるポリマー（Ｂ）と、その構造中に構成単位Ｉ、さらに場合によっては構成単位IIおよび／又はIIIを有するポリマー（Ｄ）および／またはゴム変性エポキシ樹脂（Ｃ）、あるいは、上記ポリマー（Ｄ）とゴム弾性エポキシ樹脂（Ｅ）との混合物と、潜在性エポキシ硬化剤（Ｆ）とを含有する接着組成物、およびこれを用いた硬化性感圧接着シートの製造方法。2011202158.tif 000018【選択図】なし【特許請求の範囲】
【請求項１】
少なくとも、分子内にエポキシ基を含有する粘着性のアクリル系コポリマー（Ａ）および下記一般式（１）で表されるポリマー（Ｂ）と、その構造中に下記構成単位Ｉ、さらに場合によっては構成単位IIおよび／またはIIIを有するポリマー（Ｄ）、および／またはゴム変性エポキシ樹脂（Ｃ）、あるいは、上記ポリマー（Ｄ）とゴム弾性エポキシ樹脂（Ｅ）との混合物と、潜在性エポキシ硬化剤（Ｆ）とを含有することを特徴とする接着組成物。
2011202158.tif 000015
（上記式中のｎは、０、または平均で０．１〜１８の数である）
ポリマー（Ｄ）を構成する構成単位；
2011202158.tif 000016
（上記構成単位Ｉ、II、およびIIIは、ポリマー（Ｄ）の構成単位を表わし、ポリマー（Ｄ）中における各構成単位は、構成単位Ｉが７０質量％〜１００質量％、構成単位IIが０〜３０質量％、構成単位IIIが０〜３０質量％である。）
【請求項２】
前記ポリマー（Ｄ）が、その構造中に構成単位Ｉ、IIおよびIIIを有し、該ポリマー中において、構成単位Ｉが８０質量％〜８６質量％、構成単位IIが９質量％〜１３質量％、及び構成単位IIIが５質量％〜７質量％であり、かつ、その重量平均分子量が４０，０００〜１４０，０００である請求項１に記載の接着組成物。
【請求項３】
前記ポリマー（Ｄ）の配合割合が、前記アクリル系コポリマー（Ａ）と、前記ポリマー（Ｂ）との総量（Ａ＋Ｂ）に対して、（Ｄ）／（Ａ＋Ｂ）＝１／１００〜３０／１００（質量比）である請求項１または２に記載の接着組成物。
【請求項４】
前記アクリル系コポリマー（Ａ）が、重量平均分子量が３０×１０4〜１００×１０4、エポキシ価が０．０５〜０．３ｅｑ／ｋｇ、かつ、ガラス転移温度が５〜２０℃である請求項１〜３のいずれか１項に記載の接着組成物。
【請求項５】
前記ポリマー（Ｂ）の、数平均分子量が３４０〜５，５００で、かつエポキシ当量が１８０〜２，５００ｇ／ｅｑである請求項１〜４のいずれか１項に記載の接着組成物。
【請求項６】
前記ゴム変性エポキシ樹脂（Ｃ）が、ＮＢＲ変性エポキシ樹脂である請求項１〜５のいずれか１項に記載の接着組成物。
【請求項７】
前記ゴム変性エポキシ樹脂（Ｃ）のエポキシ当量が、２００〜５００ｇ／ｅｑである請求項１〜６のいずれか１項に記載の接着組成物。
【請求項８】
前記ポリマー（Ｂ）と前記ゴム変性エポキシ樹脂（Ｃ）との配合割合が、Ｃ／Ｂ＝３／１０〜１０／１０（質量比）である請求項１、４〜７のいずれか１項に記載の接着組成物。
【請求項９】
前記アクリル系コポリマー（Ａ）と、前記ポリマー（Ｂ）と前記ゴム変性エポキシ樹脂（Ｃ）の混合物（Ｂ＋Ｃ）との配合割合が、（Ｂ＋Ｃ）／Ａ＝１５０／１００〜２５０／１００（質量比）である請求項１、４〜８のいずれか１項に記載の接着組成物。
【請求項１０】
前記ゴム弾性エポキシ樹脂（Ｅ）が、リュプケ式反発弾性率が４０〜９０％、かつ、その硬化物のガラス転移温度が−６０℃〜−２０℃である請求項１に記載の接着組成物。
【請求項１１】
前記ポリマー（Ｄ）と前記ゴム弾性エポキシ樹脂（Ｅ）との混合物における配合割合が、Ｄ／Ｅ＝３０／１００〜５０／１００（質量比）である請求項１〜５または１０のいずれか１項に記載の接着組成物。
【請求項１２】
前記潜在性エポキシ硬化剤（Ｆ）が、下記一般式（２）で表される化合物（Ｗ）である請求項１〜１１のいずれか１項に記載の接着組成物。
2011202158.tif 000017
【請求項１３】
その初期およびサーマルサイクル引張剪断力が、１６ＭＰａ以上である請求項１〜１２のいずれか１項に記載の接着組成物。
【請求項１４】
熱によって硬化する未硬化の接着層が剥離性を有するフィルム基材上に形成されてなる硬化性感圧接着シートの製造方法であって、前記請求項１〜１３のいずれか１項に記載の接着組成物を、剥離性を有するフィルム基材上に塗布し、接着組成物が熱硬化する温度より低い温度で乾燥させて未硬化の状態で感圧接着性を与える接着層を形成する工程を少なくとも有することを特徴とする硬化性感圧接着シートの製造方法。
【請求項１５】
さらに、前記未硬化の状態で感圧接着性を与える接着層が、合成繊維、カーボン繊維、およびガラス繊維の不織布または布の芯材から選ばれる少なくとも１種の芯材を有してなる請求項１４に記載の硬化性感圧接着シートの製造方法。
【請求項１６】
前記接着層が、接着の際に熱硬化して海島構造を形成する請求項１４または１５に記載の硬化性感圧接着シートの製造方法。
【発明の詳細な説明】
【技術分野】
【０００１】
本発明は、感圧接着性を有する硬化性接着シートが得られる接着組成物（以下、単に「接着組成物」という場合がある）に関し、さらに詳しくは、被着体同士を容易に仮止めできる感圧接着性を有しており、仮止め後、加熱によって完全硬化して、初期および耐サーマルサイクル性が優れた接着性を発揮する未硬化の感圧接着性を与える接着層を、剥離性を有するフィルム基材上に形成することで有用な硬化性接着シート（以下、単に「硬化性感圧接着シート」という場合がある）とできる接着組成物に関する。
【背景技術】
【０００２】
近年、軽量、高剛性の性能を有する材料として開発された炭素繊維を強化材とするＣＦＲＰなどの繊維強化プラスチック素材は、その性能により飛行機および自動車などの部品として使用されている。上記ＣＦＲＰ素材などを接合するには、従来は二液型エポキシ樹脂接着剤が使用されていた。
【０００３】
しかしながら、上記のエポキシ樹脂接着剤は、液状またはペースト状であり、接着加工の際に液ダレなどが生じ易く、貼り付け作業に手間がかかる。また、接着後、完全硬化するまでに時間がかかる。さらに、塗布における粘度を下げるために低分子量エポキシ樹脂や反応性希釈剤が添加されるが、これらの添加は、耐熱性および耐久性を低下させる。
【０００４】
また、上記の液状あるいはペースト状接着剤の代わりに、シート状あるいはフィルム状の接着剤形態のものがある。しかし、これらの接着剤形態のものは、中〜高分子量の接着樹脂材料を含有して上記接着剤形態の特性を向上させているが、従来の感圧接着テープのような粘着力、タック、保持力を有していないために仮止めすることができない。
【０００５】
上記シート状あるいはフィルム状の接着剤形態のものとして、ある種のフイルム状接着剤（特許文献１、２）が開示されている。しかし、特許文献１に開示のフィルム状接着剤は、大量のシリカを含有しており被着体に仮止め接着させる際に初期接着力が劣るため、ある程度の大きさの圧着力が必要であり、また、構成成分に熱可塑性樹脂を配合しているために接着物の耐熱性が劣るという課題がある。また、特許文献２に開示のフィルム状接着組成物は、タックフリーで、仮止め接着させる際に接着層を６０〜８０℃程度に加熱溶融して接着させる必要があり、位置合わせ、あるいは再度修正貼りする仮止め性が劣るという課題がある。
【０００６】
上述のことから、従来の液状あるいはペースト状接着剤や、シート状あるいはフィルム状の接着剤形態に代わる、被着体同士を感圧にて容易に仮止めができる感圧接着性を有しており、仮止め後、加熱により完全硬化して、初期および耐サーマルサイクル性が優れた接着性を発揮する硬化性感圧接着シートが得られる接着組成物の開発が要望されている。
【先行技術文献】
【特許文献】
【０００７】
【特許文献１】特開２００３−２６１８３３号公報
【特許文献２】特開２００５−３０７０３７号公報
【発明の概要】
【発明が解決しようとする課題】
【０００８】
従って、本発明の目的は、未硬化の時に感圧接着性を有する接着層が、剥離性のフィルム基材上に形成されてなる硬化性感圧接着シートを得ることができる接着組成物を提供することである。すなわち、該接着組成物は、被着体同士を容易に仮止めができる感圧接着性を有しており、仮止め後、加熱によって完全硬化して、初期及び耐サーマルサイクル性に優れた接着性を発揮するものである。
【課題を解決するための手段】
【０００９】
本発明者は、前記の課題を解決すべく鋭意検討した結果、少なくとも下記の（Ａ）および（Ｂ）、さらに（Ｆ）に加えて、（Ｄ）および／または（Ｃ）、あるいは、該（Ｄ）と（Ｅ）との混合物、の各々の成分を含有してなる接着組成物が、下記の優れた特性を有することを見出して本発明に至った。すなわち、上記構成を有する接着組成物を、剥離性を有するフィルム基材に塗布することによって、未硬化の感圧接着性を付与した接着層を有する硬化性感圧接着シートが製造でき、さらに、該シートを用いて接着層を被着体に感圧着仮止め後、上記フィルム基材を剥離し、被着体面上の接着層に他方の被着体を貼り付け、さらに熱硬化温度で加熱することによって上記接着層は完全硬化し、その結果、金属やＣＦＲＰなどの構造材料の被着体同士を簡単に、しかも初期および耐サーマルサイクル性に優れて強固に接着できることを見出した。
【００１０】
上記の目的は、以下の本発明により達成される。すなわち、本発明は、少なくとも、分子内にエポキシ基を含有する粘着性のアクリル系コポリマー（Ａ）および下記一般式（１）で表されるポリマー（Ｂ）と、その構造中に下記構成単位Ｉ、さらに場合によっては構成単位IIおよび／またはIIIを有するポリマー（Ｄ）、および／またはゴム変性エポキシ樹脂（Ｃ）、あるいは、上記ポリマー（Ｄ）とゴム弾性エポキシ樹脂（Ｅ）との混合物と、潜在性エポキシ硬化剤（Ｆ）とを含有することを特徴とする接着組成物を提供する。
2011202158.tif 000002
（上記式中のｎは、０、または平均で０．１〜１８の数である）
ポリマー（Ｄ）を構成する構成単位；
2011202158.tif 000003
（上記構成単位Ｉ、II、およびIIIは、ポリマー（Ｄ）の構成単位を表わし、ポリマー（Ｄ）中における各構成単位は、構成単位Ｉが７０質量％〜１００質量％、構成単位IIが０〜３０質量％、構成単位IIIが０〜３０質量％である。）
【００１１】
また、本発明の好ましい実施形態としては、下記のものが挙げられる。
前記ポリマー（Ｄ）が、その構造中に構成単位Ｉ、IIおよびIIIを有し、該ポリマー中において、構成単位Ｉが８０質量％〜８６質量％、構成単位IIが９質量％〜１３質量％、及び構成単位IIIが５質量％〜７質量％であり、かつ、その重量平均分子量が４０，０００〜１４０，０００であること、
前記ポリマー（Ｄ）の配合割合が、前記アクリル系コポリマー（Ａ）と、前記ポリマー（Ｂ）との総量（Ａ＋Ｂ）に対して、（Ｄ）／（Ａ＋Ｂ）＝１／１００〜３０／１００（質量比）であること
前記アクリル系コポリマー（Ａ）が、重量平均分子量が３０×１０4〜１００×１０4、エポキシ価が０．０５〜０．３ｅｑ／ｋｇ、かつ、ガラス転移温度が５〜２０℃であること、
前記ポリマー（Ｂ）の、数平均分子量が３４０〜５，５００で、かつエポキシ当量が１８０〜２，５００ｇ／ｅｑであるポリマーであること、
前記ゴム変性エポキシ樹脂（Ｃ）が、ＮＢＲ変性エポキシ樹脂であること、また、前記ゴム変性エポキシ樹脂（Ｃ）のエポキシ当量が、２００〜５００ｇ／ｅｑであること、
前記ポリマー（Ｂ）と前記ゴム変性エポキシ樹脂（Ｃ）との配合割合が、Ｃ／Ｂ＝３／１０〜１０／１０（質量比）であること、
前記アクリル系コポリマー（Ａ）と、前記ポリマー（Ｂ）と前記ゴム変性エポキシ樹脂（Ｃ）の混合物（Ｂ＋Ｃ）との配合割合が、（Ｂ＋Ｃ）／Ａ＝１５０／１００〜２５０／１００（質量比）であること、
前記ゴム弾性エポキシ樹脂（Ｅ）が、リュプケ式反発弾性率が４０〜９０％、かつ、その硬化物のガラス転移温度が−６０℃〜−２０℃であること、
前記ポリマー（Ｄ）と前記ゴム弾性エポキシ樹脂（Ｅ）との混合物における配合割合が、Ｄ／Ｅ＝３０／１００〜５０／１００（質量比）であること、
前記潜在性エポキシ硬化剤（Ｆ）が、下記一般式（２）で表される化合物（Ｗ）であること、
2011202158.tif 000004
その初期およびサーマルサイクル引張剪断力が、１６ＭＰａ以上であること、である。
【００１２】
また、本発明は、熱によって硬化する未硬化の接着層が剥離性を有するフィルム基材上に形成されてなる硬化性感圧接着シートの製造方法であって、前記いずれかの接着組成物を、剥離性を有するフィルム基材上に塗布し、接着組成物が熱硬化する温度より低い温度で乾燥させて未硬化の時に感圧接着性を与える接着層を形成することを特徴とする硬化性感圧接着シートの製造方法を提供する。
【００１３】
また、硬化性感圧接着シートの製造方法の好ましい実施形態として、さらに、前記未硬化の状態で感圧接着性を与える接着層が、合成繊維、カーボン繊維、およびガラス繊維の不織布または布の芯材から選ばれる少なくとも１種を有してなる硬化性感圧接着シートの製造方法、または、前記接着層が、接着の際に熱硬化して海島構造を形成する硬化性感圧接着シートの製造方法を提供する。
【発明の効果】
【００１４】
本発明によれば、下記の従来にない有用な接着組成物を提供することができ、その結果、優れた特性を有する硬化性感圧接着シートが提供される。すなわち、本発明の接着組成物は、接着加工の際に、とくに、金属類、およびＣＦＲＰなどの繊維強化プラスチックの被着体に簡単に感圧着仮止めができ、さらに、被着体同士を貼り付けた後、熱硬化温度に加熱することにより完全硬化して、初期およびサーマルサイクル性に優れた接着性を発揮し得る接着層が形成された有用な硬化性感圧接着シートの提供を可能にする。
【図面の簡単な説明】
【００１５】
【図１Ａ】本発明の硬化性感圧接着シートＭ１を被着体に接着して熱硬化させた時の接着層の海島構造の状態を電子顕微鏡で観察した電子顕微鏡写真である。
【図１Ｂ】本発明の硬化性感圧接着シートＭ２を被着体に接着して熱硬化させた時の接着層の海島構造の状態を電子顕微鏡で観察した電子顕微鏡写真である。
【図１Ｃ】本発明の硬化性感圧接着シートＭ３を被着体に接着して熱硬化させた時の接着層の海島構造の状態を電子顕微鏡で観察した電子顕微鏡写真である。
【図１Ｄ】本発明の硬化性感圧接着シートＭ４を被着体に接着して熱硬化させた時の接着層の海島構造の状態を電子顕微鏡で観察した電子顕微鏡写真である。
【図１Ｅ】本発明の硬化性感圧接着シートＭ５を被着体に接着して熱硬化させた時の接着層の海島構造の状態を電子顕微鏡で観察した電子顕微鏡写真である。
【図１Ｆ】本発明の硬化性感圧接着シートＭ６を被着体に接着して熱硬化させた時の接着層の海島構造の状態を電子顕微鏡で観察した電子顕微鏡写真である。
【図１Ｇ】本発明の硬化性感圧接着シートＭ７を被着体に接着して熱硬化させた時の接着層の海島構造の状態を電子顕微鏡で観察した電子顕微鏡写真である。
【図１Ｈ】本発明の硬化性感圧接着シートＭ１０を被着体に接着して熱硬化させた時の接着層の海島構造の状態を電子顕微鏡で観察した電子顕微鏡写真である。
【図１Ｉ】比較例の硬化性感圧接着シートＮ２を被着体に接着して熱硬化させた時の接着層の表面状態を電子顕微鏡で観察した電子顕微鏡写真である。
【発明を実施するための形態】
【００１６】
次に、本発明を実施するための好ましい実施の形態を挙げて、本発明をさらに詳しく説明する。本発明の接着組成物は、少なくとも、分子内にエポキシ基を含有する粘着性のアクリル系コポリマー（Ａ）および前記一般式（１）で表されるポリマー（Ｂ）と、ポリマー（Ｄ）および／またはゴム変性エポキシ樹脂（Ｃ）、あるいは、該ポリマー（Ｄ）とゴム弾性エポキシ樹脂（Ｅ）との混合物と、さらに潜在性エポキシ硬化剤（Ｆ）とが含有されてなることを特徴とする。上記各成分を含有してなる接着組成物を離型処理されたフィルム基材に塗布し、該接着組成物が熱硬化する温度より低い温度で乾燥されることで、形成した接着層に良好な感圧接着性が与えられ、その結果、該接着層を有する硬化性感圧接着シートは、該接着層を被着体に感圧着仮止め後、上記フィルム基材を剥離し残った接着層に他方の被着体を感圧着貼り付け、熱硬化温度範囲で加熱することにより接着層を完全硬化させることで、初期および耐サーマルサイクル性に優れた接着性を発揮する硬化性感圧接着シートとなる。
【００１７】
本発明における感圧接着性とは、接着層が無溶剤で常温の雰囲気下で、指圧程度の圧着力で押さえるだけで被着体に接着し、接着層を被着体から引き剥す場合に、実質的にその痕跡を残すことがなく剥離除去できることを意味する。
【００１８】
本発明の接着組成物を構成する前記アクリル系コポリマー（Ａ）は、分子内にエポキシ基を含有する粘着性を有するアクリル系共重合体であり、例えば、エチレン系不飽和基を有するエポキシ基化合物とアクリルモノマーおよび該モノマーと共重合可能なモノマーとの共重合体である。上記アクリル系コポリマー（Ａ）は、単独でも２種以上の混合物であっても構わない。
【００１９】
上記のエチレン系不飽和基を有するエポキシ基化合物としては、例えば、グリシジルアクリレート、グリシジルメタアクリレート、３，４−エポキシシクロヘキサニルメチルメタクリレート、アリルグリシジルエーテルなど、好ましくはグリシジルアクリレート、グリシジルメタアクリレートが挙げられる。
【００２０】
また、上記のアクリルモノマーおよび該モノマーと共重合可能なモノマーとしては、例えば、エチル（メタ）アクリレート（「（メタ）アクリレート」とは、アクリレートおよびメタクリレートの双方を意味する）、メチル（メタ）アクリレート、ｎ−プロピル（メタ）アクリレート、ｎ−ブチル（メタ）アクリレート、２−エチルヘキシル（メタ）アクリレート、ｎ−オクチル（メタ）アクリレート、イソオクチル（メタ）アクリレート、イソノニル（メタ）アクリレート、イソアミル（メタ）アクリレート、２−ヒドロキシエチル（メタ）アクリレート、２−ヒドロキシプロピル（メタ）アクリレート、ヒドロキシブチル（メタ）アクリレート、ヒドロキシヘキシル（メタ）アクリレート、Ｎ−メチロール（メタ）アクリルアミド、（メタ）アクリルアミド、（メタ）アクリル酸、アクリロニトリル、酢酸ビニルなど、好ましくはエチルアクリレート、ｎ−ブチルアクリレート、アクリロニトリルなどが挙げられる。
【００２１】
前記アクリル系コポリマー（Ａ）は、好ましくは上記のアクリルモノマーから選ばれる少なくとも１種のモノマーと、アクリロニトリルと、エチレン系不飽和基を有するエポキシ基化合物とのアクリル系共重合体が挙げられる。上記共重合体としては、例えば、エチルアクリレート／ブチルアクリレート／アクリロニトリル／グリシジル（メタ）アクリレートの共重合体、エチルアクリレート／アクリロニトリル／グリシジル（メタ）アクリレートの共重合体などが挙げられる。上記アクリル系コポリマー（Ａ）は、ナガセケムテックス（株）から［テイサンレジンＳＧ−Ｐ３］、［テイサンレジンＳＧ−８０Ｈ］などの商品名で入手して本発明で使用することができる。
【００２２】
上記アクリル系コポリマー（Ａ）は、好ましくは重量平均分子量が３０×１０4〜１００×１０4、エポキシ価が０．０５〜０．３ｅｑ／ｋｇ、ガラス転移温度が５〜２０℃のものが挙げられる。なお、本発明における重量平均分子量は、ゲルパーミェーションクロマトグラフィーによるポリスチレン換算により求めた値である。またエポキシ価は、１ｋｇ当りのエポキシ当量を示した値であり、また、ガラス転移温度はＤＳＣ法で求めた値である。アクリル系コポリマー（Ａ）に、上記範囲内の特性を有するものを用いた場合、適度の感圧接着性および硬化後の接着強度を有する、より好ましい硬化性感圧接着シートが得ることができる。
【００２３】
次に、本発明の接着組成物を構成する前記ポリマー（Ｂ）について説明する。該ポリマー（Ｂ）は、下記一般式（１）で表されるビスフェノールＡ型エポキシレジンである。上記のポリマー（Ｂ）は、重合度が０〜１８、好ましくは重合度が約０．１〜９である。また、上記ポリマー（Ｂ）の数平均分子量は、３４０〜５，５００、好ましくは３５０〜２，９００である。上記ポリマー（Ｂ）は、単独でも、２種以上を混合して使用することができる。なお、本発明における数平均分子量は、ゲルパーミェーションクロマトグラフィーによるポリスチレン換算により求めた値である。
2011202158.tif 000005
（上記式中のｎは、０、または平均で０．１〜１８の数である）
【００２４】
上記のポリマー（Ｂ）は、公知の合成方法により製造されたものを使用することができ、例えば、ビスフェノールＡとエピクロロヒドリンとの縮合反応生成物、あるいは、低分子量エポキシ樹脂とビスフェノールＡの付加重合によるポリマーなどが挙げられる。
【００２５】
上記ポリマー（Ｂ）の好ましいものとしては、数平均分子量が３４０〜５，５００で、かつエポキシ当量が１８０〜２，５００ｇ／ｅｑであるものがよいが、これらの中でも、例えば、下記に挙げるようなものが好適に使用できる。すなわち、数平均分子量が３５０〜４００で、かつエポキシ当量が１８４〜１９４ｇ／ｅｑであるポリマー（Ｂ１）、数平均分子量８５０〜９５０で、かつエポキシ当量が４５０〜５００ｇ／ｅｑであるポリマー（Ｂ２）、数平均分子量が１，５５０〜１，７５０で、かつエポキシ当量８７５〜９７５ｇ／ｅｑであるポリマー（Ｂ３）、および数平均分子量が２，７００〜３，１００で、かつエポキシ当量１，７５０〜２，２００ｇ／ｅｑであるポリマー（Ｂ４）などである。また、上記ポリマー（Ｂ１）、（Ｂ２）、（Ｂ３）または（Ｂ４）の使用形態は、それぞれ単独でも、これらのポリマーを適宜に組み合わせた混合物であってもよい。より好ましくは、上記ポリマー（Ｂ１）を含み、上記ポリマー（Ｂ２）、（Ｂ３）、および（Ｂ４）のいずれかを適宜に組み合わせた混合物とした場合に、耐サーマルサイクル接着性をより向上させることができる。なお、本発明におけるエポキシ当量は、ＪＩＳＫ７２３６に準じた値である。
【００２６】
次に、本発明を構成する前記ポリマー（Ｄ）および／またはゴム変性エポキシ樹脂（Ｃ）について説明する。該ポリマー（Ｄ）と、該ゴム変性エポキシ樹脂（Ｃ）は、前記のアクリル系コポリマー（Ａ）およびポリマー（Ｂ）に対して、各々を単独でも、あるいは、該ポリマー（Ｄ）と、該ゴム変性エポキシ樹脂（Ｃ）とを適宜に混合して使用することもできる。
【００２７】
該ポリマー（Ｄ）は、その構造中に、下記に示す構成単位Ｉを有し、さらに場合によっては、構成単位Ｉと、下記に示す構成単位IIおよび／または構成単位IIIとを有するポリビニルホルマール系ポリマーである。
ポリマー（Ｄ）を構成する構成単位；
2011202158.tif 000006
【００２８】
上記構成単位Ｉ、II、およびIIIは、ポリマー（Ｄ）の構成単位を表わし、該ポリマー（Ｄ）中における各構成単位は、構成単位Ｉが７０質量％〜１００質量％、構成単位IIが０〜３０質量％、構成単位IIIが０〜３０質量％である。上記ポリマー（Ｄ）が構成単位Ｉ〜IIIの複数を有する場合、これらの構成単位の結合状態に制限はなく、好ましくは各構成単位の分布はランダムがよい。
【００２９】
上記ポリマー（Ｄ）は、公知の方法で合成ができ、例えば、ポリビニルアルコールとホルマリンの縮合反応、あるいは、ポリ酢酸ビニルからポリビニルアルコールを分離せず連続的にケン化とアセタール化反応して製造する。その重量平均分子量は、３０，０００〜１５０，０００である。
【００３０】
上記ポリマー（Ｄ）の好ましいものとしては、その構造中に構成単位Ｉ、IIおよびIIIのいずれも有し、該ポリマー中において、構成単位Ｉを８０質量％〜８６質量％の範囲で、構成単位IIを９質量％〜１３質量％の範囲で、及び構成単位IIIを５質量％〜７質量％の範囲でそれぞれ占め、かつ、その重量平均分子量が４０，０００〜１４０，０００のものが挙げられる。より好ましくは、ポリマー中に、構成単位Ｉを８０．５質量％〜８５．５質量％の範囲で、構成単位IIを９．５質量％〜１３．０量％の範囲で、及び構成単位IIIを５質量％〜７質量％の範囲で占め、かつ、その重量平均分子量が４４，０００〜５４，０００のものが挙げられる。
【００３１】
また、前記ポリマー（Ｄ）の配合割合は、好ましくは前記アクリル系コポリマー（Ａ）と、ポリマー（Ｂ）との総量（Ａ＋Ｂ）に対して（Ｄ）／（Ａ＋Ｂ）＝１／１００〜３０／１００（質量比）である。上記ポリマー（Ｄ）の配合割合が、上記上限を超えると、得られる硬化性感圧接着シートの初期およびサーマルサイクル後の接着性が低下する傾向がある。一方、ポリマー（Ｄ）の配合割合が上記下限未満であると、耐サーマルサイクル性を十分に満足する接着性を有する硬化性感圧接着シートが得られない場合がある。
【００３２】
また、本発明で用いる前記ゴム変性エポキシ樹脂（Ｃ）はゴム化合物とエポキシ樹脂とを反応させた反応生成物を言う。例えば、下記のゴム化合物と、公知のエポキシ化合物またはエポキシ樹脂とを公知の合成方法により適宜の配合比により反応させた反応生成物（プレリアクトした生成物も含む）が挙げられる。上記反応生成物は、単独でも、２種以上を混合して使用することができる。上記ゴム化合物としては、例えば、ブタジエンアクリロニトリルゴム（ＮＢＲ）、スチレンブタジエンゴム（ＳＢＲ）、水素添加ニトリルゴム（ＨＮＢＲ）、エチレンプロピレンゴム（ＥＰＤＭ）、アクリルゴム（ＡＣＭ）、ブチルゴム（IIＲ）、ブタジエンゴム、イソプレンゴム、ウレタンゴム（ＡＵ）などのゴム系重合体が挙げられ、重合体の末端がカルボキシル変性、アミノ変性、あるいはヒドロキシ変性されたゴム系重合体であってもいい。好ましくはＮＢＲ系の化合物が用いられる。
【００３３】
上記ゴム化合物との反応に使用されるエポキシ化合物またはエポキシ樹脂としては、公知のものが使用することができる。例えば、多官能グリシジルエーテル型エポキシ化合物、芳香族エポキシ化合物、脂環族エポキシ化合物、脂肪族エポキシ化合物などが挙げられる。
【００３４】
上記ゴム変性エポキシ樹脂（Ｃ）としては、ＮＢＲ系の化合物と、公知のエポキシ化合物またはエポキシ樹脂とを公知の合成方法により反応させて得られた反応生成物であるＮＢＲ変性エポキシ樹脂（ブタジェンアクリロニトリルゴム変性エポキシ樹脂）が好ましく挙げられる。上記接着層の金属およびＣＦＲＰに対する硬化後の接着性優れるからである。
【００３５】
前記ゴム変性エポキシ樹脂（Ｃ）は、好ましくはそのエポキシ当量が２００〜５００ｇ／ｅｑであるものがよい。上記のＮＢＲ変性エポキシ樹脂（Ｃ）としては、例えば、（株）ＡＤＥＫＡよりアデカレジンＥＰＲ−４０３０の商品名で入手して本発明で使用することができる。
【００３６】
前記ポリマー（Ｂ）とゴム変性エポキシ樹脂（Ｃ）との好ましい配合割合は、Ｃ／Ｂ＝３／１０〜１０／１０（質量比）がよい。上記ゴム変性エポキシ樹脂（Ｃ）の配合割合が多過ぎると、得られる接着性シートの接着層の被着体であるＣＦＲＰに対する硬化後の接着性が低下する傾向があるので好ましくない。一方、上記ゴム変性エポキシ樹脂（Ｃ）の配合量が少な過ぎると、上記接着層の金属およびＣＦＲＰに対する硬化後の接着性が低下する傾向があるので好ましくない。
【００３７】
また、前記アクリル系コポリマー（Ａ）と前記ポリマー（Ｂ）と前記ゴム変性エポキシ樹脂（Ｃ）とを配合する場合、好ましくは、前記アクリル系コポリマー（Ａ）と、前記ポリマー（Ｂ）と前記ゴム変性エポキシ樹脂（Ｃ）との混合物（Ｂ＋Ｃ）との配合割合が、（Ｂ＋Ｃ）／Ａ＝１５０／１００〜２５０／１００（質量比）であるのがよい。上記混合物（Ｂ＋Ｃ）の配合割合が上記範囲内であると、上記アクリル系コポリマー（Ａ）との相乗効果により、金属およびＣＦＲＰに対してより良好な接着性を発揮する硬化性感圧接着シートが得られる。
【００３８】
また、本発明では、前記ポリマー（Ｄ）および／またはゴム変性エポキシ樹脂（Ｃ）の代わりに、前記ポリマー（Ｄ）とゴム弾性エポキシ樹脂（Ｅ）との混合物を配合することも好ましい形態である。
【００３９】
上記ゴム弾性エポキシ樹脂（Ｅ）としては、熱硬化によりリュプケ式反発弾性率が４０〜９０％、その硬化物のガラス転移温度が−６０℃〜−２０℃を有するゴム弾性を発揮するエポキシ硬化体を生成するものが好ましい。より好ましくは、リュプケ式反発弾性率が４０〜９０％、エポキシ当量が４００〜７００ｇ／ｅｑ、凝固点温度が１．１〜１０．１℃であり、かつ、その硬化物のガラス転移温度が−５０℃〜−３０℃であるものが挙げられる。なお、本発明におけるリュプケ式反発弾性率は、ＪＩＳ  Ｋ６２５５に準じた値である。
【００４０】
該ゴム弾性エポキシ樹脂（Ｅ）としては、例えば、ポリエーテルグリコール、共重合ポリエーテルグリコールなどのポリエーテルグリコール類とエピクロロヒドリンとを公知の方法で反応させた反応生成物などのグリシジルエーテル型エポキシ樹脂類、およびそれらのオリゴマーなどが挙げられる。上記ポリエーテルグリコール類としては、例えば、ネオペンチレンオキサイド、テトラメチレンオキサイドなどのエチレンオキサイドの構成単位を単独で、あるいは両方を有するものが挙げられる。上記ゴム弾性エポキシ樹脂（Ｅ）は、例えば、三菱化学（株）から、ゴム弾性エポキシ樹脂ｊＥＲ  ＹＬ７４１０の商品名で入手して本発明で使用することができる。
【００４１】
前記ポリマー（Ｄ）と前記ゴム弾性エポキシ樹脂（Ｅ）との配合割合は、好ましくはＤ／Ｅ＝３０／１００〜５０／１００（質量比）がよい。上記ポリマー（Ｄ）の配合割合が上記上限を超えると、得られる硬化性感圧接着シートの初期およびサーマルサイクル後の接着性が低下する傾向があるので好ましくない。一方、ポリマー（Ｄ）の配合割合が上記下限未満であると、上記の充分な接着性が安定して得られない場合がある。
【００４２】
次に、本発明の接着組成物を構成する前記潜在性エポキシ硬化剤（Ｆ）について説明する。該潜在性エポキシ硬化剤（Ｆ）は、得られる硬化性感圧接着シートの未硬化の接着層を、上記エポキシ硬化剤（Ｆ）の熱硬化を開始する温度以上に加熱し、とくに、上記エポキシ硬化剤（Ｆ）が粉体の場合にはその熱溶融温度以上に加熱することにより、上記接着層を構成するエポキシ基などの官能基と反応して短時間で熱硬化性を発揮する。すなわち、接着組成物、および、該接着組成物を用いて得られる未硬化の接着層の段階では硬化させず、接着加工時に接着層に熱硬化温度をかけることにより熱硬化性を発揮するので、室温で安定して長期保存できる接着組成物、およびこれを用いた硬化性感圧接着シートが得られる。
【００４３】
上記潜在性エポキシ硬化剤（Ｆ）としては、例えば、アミン類、イミダゾール類、ヒドラジド類、三フッ化ホウ素−アミン錯体、アミンイミド、ポリアミン塩およびこれらの変性物、マイクロカプセル型などの潜在性エポキシ硬化剤が挙げられる。
【００４４】
上記潜在性エポキシ硬化剤（Ｆ）の好ましいものとして、下記一般式（２）で表される化合物（Ｗ）が挙げられる。
2011202158.tif 000007
【００４５】
上記化合物（Ｗ）は、とくに、前記コポリマー（Ａ）およびポリマー（Ｂ）と、ポリマー（Ｄ）および／またはゴム変性エポキシ樹脂（Ｃ）、または、該ポリマー（Ｄ）とゴム弾性エポキシ樹脂（Ｅ）との混合物に配合することによって、下記の優れた効果が得られる。すなわち、このような構成接着組成物とすることで、該組成物によって得られる硬化性感圧接着シートの接着層の感圧接着性の可使時間を、とくに、安定して長時間確保でき、そのため、接着加工の際に上記接着層を加熱することにより、短時間で硬化および固化させ接着性を発揮させることができる。
【００４６】
上記の化合物（Ｗ）は、本発明の目的を妨げない範囲において、公知の脂肪族ポリアミン系、脂環族ポリアミン系、芳香族ポリアミン系などの重付加型ポリアミン系硬化剤を併用することができる。
【００４７】
本発明の接着組成物は、前記アクリル系コポリマー（Ａ）および前記ポリマー（Ｂ）と、前記ポリマー（Ｄ）および／またはゴム変性エポキシ樹脂（Ｃ）、または、該ポリマー（Ｄ）と前記ゴム弾性エポキシ樹脂（Ｅ）との混合物と、前記潜在性エポキシ硬化剤（Ｆ）とを適宜に、好ましくは前記の配合数値内になるよう配合し、均一に混合撹拌して無溶剤の接着組成物に、あるいは、必要に応じて有機溶媒にて適宜の濃度に希釈した接着組成物として調製することができる。
【００４８】
上記接着組成物は、必要に応じて本発明の目的を妨げない範囲において、ソルビトールポリグリシジルエーテルなどの多官能の反応性エポキシ希釈剤、その他、シランカップリング剤、フッ素系界面活性剤、軟化剤、体質顔料、光安定剤、酸化防止剤などの添加剤を配合することができる。上記反応性エポキシ希釈剤の配合量が多すぎると、得られる硬化性感圧接着シートの接着性が低下する傾向があるので好ましくない。これらの添加剤の配合量は、好ましくは得られる接着組成物の総量中２〜４質量％である。
【００４９】
上記の有機溶媒としては、例えば、メチルエチルケトン、メチルアミルケトン、メチルイソブチルケトン、シクロヘキサノン、３−ヘプタノンなどのケトン類；トルエン、キシレンなどの芳香族炭化水素類；エチレングリコールモノメチルエーテル、エチレングリコールモノエチルエーテル、エチレングリコールモノ−ｎ−プロピルエーテル、エチレングリコールモノ−ｎ−ブチルエーテルなどのグリコールエーテル類；酢酸エチル、酢酸−ｎ−ブチル、酢酸イソブチル、酢酸アミル、プロピオン酸エチル、プロピオン酸プロピル、プロピオン酸ブチル、酪酸メチル、酪酸エチル、酪酸プロピル、酪酸ブチルなどのエステル類；エタノール、プロパノール、イソプロピルアルコール、ブタノール、３−メトキシブタノール、シクロヘキサノール、エチレングリコール、グリセリンなどのアルコール類など、およびそれらの混合物が挙げられる。
【００５０】
本発明の接着組成物は、好ましくは、該組成物によって形成される接着層の初期およびサーマルサイクル引張剪断力が１６ＭＰａ以上であるのがよく、７０ＭＰａ以下が好ましい。上記引張り剪断力が上記範囲未満であると、得られる硬化性感圧接着シートを用いて、航空機、自動車などの構造物を接着した場合に、充分な接着強度が得られない場合がある。また、上記引張り剪断力が上記範囲を超える接着強度は得られにくい。なお、本発明におけるサーマルサイクル引張剪断力は、下記の手順で測定したサーマルサイクル後の引張剪断力の測定値である。すなわち、得られる硬化性感圧接着シートを用いて接着した接着物の測定用試料を、冷熱衝撃試験機を用いて、−４０℃で３０分間放置と１５０℃で３０分間放置とを１サイクルとして、これを３００サイクル繰り返して行うサーマルサイクル試験をＪＩＳ  Ｃ００２５に準じて行った後、ＪＩＳ  Ｋ６８５０に準拠して引張試験機にて測定した値である。
【００５１】
（硬化性感圧接着シートの製造方法）
次に、本発明により調製された接着組成物を用いて、硬化性感圧接着シートを製造する製造方法について説明する。本発明の硬化性感圧接着シートの製造方法では、本発明の接着組成物を剥離性を有するフィルム基材に塗布し、接着組成物が熱硬化する温度より低い温度で乾燥させて未硬化の感圧接着性を与える接着層を形成することにより、熱によって硬化する未硬化の接着層が剥離性を有するフィルム基材上に形成されてなる硬化性感圧接着シートを製造する。
【００５２】
上記の製造方法としては、例えば、剥離性を有するフィルム基材に本発明の接着組成物を用いて、必要に応じて前記の有機溶媒を用いて適宜の濃度に希釈し、グラビアコート、フレキソコート、ロールコート、リバースロールコート、スクリーンコート、エアーナイフコート、キスコート、ダイコート、ナイフコート、ブレードコート、カーテンコート、スロットオリフィス、ロールナイフコート、バーコートなどの公知の塗布方法により２０μｍ〜４０μｍ（塗膜厚み）に塗布し、１２０℃のオーブンにて３分〜５分間加熱乾燥することで接着層を形成する。この結果、感圧接着性を付与した接着層を有する硬化性感圧接着シートが得られる。該硬化性感圧接着シートは乾燥後にこれを巻き取った形態としてもいいし、乾燥後の感圧接着面に剥離性の基材フィルムをさらにラミネートした形態としてもいい。該巻き取った形態とする場合の基材フィルムは、両面に剥離性を有するものであることが好ましい。
【００５３】
上記の剥離性を有するフィルム基材としては、前記接着層と接する面が剥離性を有するものであり、例えば、ポリエチレンテレフタレート、ポリエチレンナフタレート、ポリブチレンテレフタレートなどのポリエステルフィルム、ポリエチレンフィルム、ポリプロピレンフィルム、ポリアレートフィルム、フッ素樹脂フィルム、ジアセチルセルロースフィルム、トリアセチルセルロースフィルム、アセチルセルロースブチレートフィルムなどの単体で剥離性を有するプラスチックフィルム、あるいは、これらのプラスチックフィルムに公知の方法で剥離処理を施したものなど、その他、ポリエチレンラミネート紙、ポリプロピレンラミネート紙、グラシン紙、樹脂コート紙、クレーコート紙などの接着層と接する面が剥離処理されたものなどが挙げられる。上記の剥離処理は、上記のフィルム基材にフッ素系樹脂、シリコーン系樹脂、アルキッド系樹脂、アクリル系樹脂など、あるいは、これらの樹脂に離型性を有するシリコン、脂肪酸、ワックス、界面活性剤などの離型剤を適宜に配合したものなどの剥離性を有する剥離層を形成するものである。上記の剥離処理はフィルム基材の片面に行なっても、両面に行なってもいい。
【００５４】
また、本発明の硬化性感圧接着シートの製造方法では、好ましくはさらに、前記未硬化の感圧接着性を与える接着層が、合成繊維、カーボン繊維、およびガラス繊維の不織布または布の芯材から選ばれる少なくとも１種を含有している構成とするとよい。すなわち、前記の剥離性を有するフィルム基材に接着組成物を塗布する工程で、塗布層が液状の段階で上記芯材をラミネートし、該芯材に接着組成物を含浸させ加熱乾燥させ接着層を形成する。上記のようにして形成した接着層は、芯材と一体となった接着層となるために、強度がアップした硬化性感圧接着シートが得られる。上記製造例としては、例えば、ラミネーターの第１給紙に離型処理ＰＥＴフィルムをセットし、また、第２給紙に芯材をセットし、適宜の塗布厚みになる様に調整されたロールナイフコーターを用いて、上記ＰＥＴフィルム上に本発明の接着組成物を塗布し、ウエットの塗布面に芯材をラミネートして加熱乾燥後、次に剥離処理された別のＰＥＴフィルムを上記芯材面にラミネートして本発明の接着組成物が芯材に含浸した硬化性感圧接着シートを得る。
【００５５】
上記芯材としては、公知の不織布、または繊維織物（布）が挙げられ、不織布としては、例えば、レーヨン不織布、ポリエステル不織布、ポリプロピレン不織布、ナイロン不織布、ポリウレタン不織布、カーボン不織布、ガラス不織布、および、これらの混紡不織布などが挙げられる。また、繊維織物としては、ナイロン、ビニロン、ポリエステル、アクリル、ポリオレフィン、ポリウレタン、セルロース、ガラス、およびカーボン繊維などの単体繊維織物、または混紡の繊維織物が挙げられる。
【００５６】
次に、本発明の硬化性感圧接着シートを用いた被着体への接着方法について説明する。本発明の硬化性感圧接着シートの接着層を被着体に圧着仮止めし、剥離性を有するフィルム基材を剥離後、接着層を他方の被着体に貼り付け上記接着層が熱硬化する温度条件下、例えば、１８０〜２００℃にて６０分間〜１８０分間加熱し、上記接着層を完全熱硬化させ接着する。
【００５７】
上記接着方法の具体例としては、例えば、接着される被着体に合わせ適宜の寸法にカットされた本発明の硬化性感圧接着シートを指圧にて一方の被着体に圧着仮止めし、次に、剥離性を有するフィルム基材を剥離除去し、その接着層に他方の被着体を指圧着し、プレス機を使用して上記熱硬化条件下にて加熱圧着して硬化させる。
【００５８】
前記接着層は、好ましくは、接着の際に熱硬化して海島構造を形成するのがよい。すなわち、接着層中に海島構造を形成することにより、接着後の引張剪断力を向上させ、より強靭化した接着性が得られる。上記海島構造は、上記接着層が加熱硬化進行中に、接着層成分中のエポキシ樹脂の反応による高分子量化とともに海島構造が形成されると推定される。
【００５９】
上記海島構造は、図１Ａ〜図１Ｈに示すように、その島構造の形状や大きさは、とくに限定するものでなく、不定形または円形状のもので、島同士が隣接あるいは独立しているものである。図１Ａ〜図１Ｈは、本発明の硬化性感圧接着シートの接着層を被着体に接着して熱硬化された接着層に発現した海島構造の状態を示した電子顕微鏡で観察した電子顕微鏡写真の図である。なお、測定試料片は２５×２０μｍを用いた。
【００６０】
上記被着体としては、例えば、マルテンサイト系ステンレス、フェライト系ステンレス、ステナイト系ステンレス、オーステナイト−フェライト系ステンレスなどのステンレス鋼；Ｍｇ−Ａｌ−Ｚｎ−Ｍｎ系合金、Ｍｇ−Ｚｎ−Ｚｒ系合金、Ｍｇ−希土類元素系合金などのマグネシウム合金、アルミ、アルミ合金などの金属類、カーボン繊維強化プラスチック（ＣＦＲＰ）、ガラス繊維強化プラスチック（ＧＦＲＰ）、繊維強化プラスチック（ＦＲＰ）、ボロン繊維強化プラスチック（ＢＦＲＰ）などの繊維強化プラスチック類など、好ましくはＣＦＲＰが挙げられる。上記強化プラスチックとしては、公知の不飽和ポリエステル樹脂、エポキシ樹脂、フェノール樹脂などが挙げられる。本発明の感圧接着シートを用いた上記被着体の接着は、上記金属類同士の接着、上記繊維強化プラスチック類同士の接着、あるいは、上記金属類と上記繊維強化プラスチック類との接着、のいずれにも適用することができる。
【実施例】
【００６１】
次に、本発明の接着組成物Ｋ１〜Ｋ１０と比較例の接着組成物Ｌ１〜Ｌ２を挙げて本発明をさらに具体的に説明する。なお、文中に「部」または「％」とあるのは質量基準である。なお、本発明は、下記の実施例に限定されるものではない。
【００６２】
［実施例１〜１０］（接着組成物Ｋ１〜Ｋ１０）
アクリル系コポリマー（Ａ）と、ポリマー（Ｂ）と、ゴム変性エポキシ樹脂（Ｃ）と、ポリマー（Ｄ）と、ゴム弾性エポキシ樹脂（Ｅ）と、化合物（Ｗ）と、必要に応じてソルビトールポリグリシジルエーテルまたは有機溶媒とを使用し、各々の成分を表１および表２のように配合し、ホモジナイザーにて充分に均一に混合撹拌を行い、均一な粘調性のある接着組成物Ｋ１〜Ｋ１０を調製した。
【００６３】
上記のアクリル系コポリマー（Ａ）、ポリマー（Ｂ）、ゴム変性エポキシ樹脂（Ｃ）、ポリマー（Ｄ）、ゴム弾性エポキシ樹脂（Ｅ）、および化合物（Ｗ）は下記の通りである。
・アクリル系コポリマー（Ａ）：
エポキシ基含有アクリル系共重合体（重量平均分子量８５×１０4、エポキシ価０．２１ｅｑ／Ｋｇ、ガラス転移温度１２℃、ナガセケムテックス（株）製、テイサンレジンＳＧ−Ｐ３）
・ポリマー（Ｂ）：
（Ｂ１）：前記一般式（１）のポリマー（エポキシ当量１８４〜１９４ｇ／ｅｑ、数平均分子量３７０、三菱化学（株）製、ｊＥＲ８２８）
（Ｂ２）：前記一般式（１）のポリマー（エポキシ当量４６０〜５００ｇ／ｅｑ、数平均分子量９００、三菱化学（株）製、ｊＥＲ１００１）
（Ｂ３）：前記一般式（１）のポリマー（エポキシ当量８７５〜９７５ｇ／ｅｑ、数平均分子量１６５０、三菱化学（株）製、ｊＥＲ１００４）
（Ｂ４）：前記一般式（１）のポリマー（エポキシ当量１，７５０〜２，２００ｇ／ｅｑ、数平均分子量２，９００、三菱化学（株）製、ｊＥＲ１００７）
・ゴム変性エポキシ樹脂（Ｃ）：
ＮＢＲ変性エポキシ樹脂（（株）ＡＤＥＫＡ製、アデカレジンＥＰＲ−４０３０、エポキシ当量３８０ｇ／ｅｑ）
・ポリマー（Ｄ）：
前記した構成単位Ｉ、II、およびIIIを有してなり、該ポリマー中に占める各構成単位は、構成単位Ｉが８０．５質量％〜８５．５質量％、構成単位IIが９．５質量％〜１３．０質量％、および構成単位IIIが５．０質量％〜６．５質量％であり、かつ、その重量平均分子量が４４，０００〜５４，０００であるポリビニルホルマール系ポリマー
・ゴム弾性エポキシ樹脂（Ｅ）：
リュプケ式反発弾性率が４０〜９０％であるゴム弾性エポキシ樹脂（エポキシ当量が４００〜７００ｇ／ｅｑ、凝固点温度が１．１〜１０．１℃、および、その硬化物のガラス転移温度が−３０〜−５０℃、三菱化学（株）製、ゴム弾性エポキシ樹脂ｊＥＲ  ＹＬ７４１０）
・化合物（Ｗ）：前記一般式（２）で表される化合物
【００６４】
［比較例１］（接着組成物Ｌ１）
実施例におけるアクリル系コポリマー（Ａ）の代わりに、エポキシ基を含有せずカルボキシル基を含有するアクリル系コポリマー（綜研化学（株）製、ＳＫダインＳＫ２０９４）を使用し、その他、ポリマー（Ｂ１）、ポリマー（Ｂ２）、および化合物（Ｗ）の各々の成分を、表３のように配合して接着組成物Ｌ１を調製した。
【００６５】
［比較例２］（接着組成物Ｌ２）
アクリル系ポリマー（Ａ）、ポリマー（Ｂ１）、ポリマー（Ｂ２）、および化合物（Ｗ）の各々の成分を、表３のように配合して接着組成物Ｌ２を調製した。
【００６６】
2011202158.tif 000008
【００６７】
2011202158.tif 000009
【００６８】
2011202158.tif 000010
【００６９】
［実施例１１〜２０］（硬化性感圧接着シートＭ１〜Ｍ１０）、および［比較例３〜４］（硬化性感圧接着シートＮ１〜Ｎ２）
前記実施例および比較例で得られた各々の接着組成物を使用して、前記硬化性感圧接着シートの製造方法により、剥離処理された２５μｍのポリエチレンテレフタレート（ＰＥＴ）フィルムに、アプリケーターにて３０μｍの厚み（乾燥厚み）に塗布し、１２０℃のオーブンにて３分間加熱乾燥して、感圧接着性の接着層を有する硬化性感圧接着シートＭ１〜Ｍ１０、および硬化性感圧接着シートＮ１〜Ｎ２を得た。
【００７０】
［実施例２１〜２５］（硬化性感圧接着シートＭ１１〜Ｍ１５）
前記接着組成物Ｋ５、Ｋ６、Ｋ７、Ｋ９、およびＫ１０の各々を使用して、ラミネーターの第１給紙に剥離処理された１００μｍのポリエチレンテレフタレート（ＰＥＴ）フィルムを、また、第２給紙に芯材としてポリアレート不織布（（株）クラレ製、ベクルス）を取り付け、予め塗膜乾燥厚みが１００μｍとなるように調整されたロールナイフコーターで上記ＰＥＴフィルム上に塗布した。得られた塗布面に上記不織布をラミネートして１００℃にて１０分間乾燥後、次に、剥離処理された２５μｍのＰＥＴフィルムを上記不織布側にラミネートして、不織布に接着組成物を含浸してなる接着層が形成された硬化性感圧接着シートＭ１１〜Ｍ１５を得た。
【００７１】
［比較例５］（硬化性感圧接着シートＮ３）
接着組成物Ｌ１にメチルエチルケトン１００部を添加して接着組成物Ｌ３とし、実施例２１（硬化性感圧接着シートＭ１１）と同様にして硬化性感圧接着シートＮ３を得た。
【００７２】
前記で得られた各々の硬化性感圧接着シートを用いて、ステンレス（ＳＵＳ）同士、ＣＦＲＰ同士、および、ＣＦＲＰとＳＵＳとを、それぞれ前記接着方法により接着し、その初期およびサーマルサイクル後の、引張り剪断力、および熱硬化後の接着層の状態（海島構造）を下記の方法で測定および観察をした。評価結果を、表４、表５、表６、および表７に示した。
【００７３】
（初期およびサーマルサイクル引張剪断力）
充分にアルコール洗浄されたステンレス（ＳＵＳ）およびＣＦＲＰの試験片を用いて、上記で得た各硬化性感圧接着シートを用い、下記の手順で接着させた。上記試験片の一方の１０ｍｍ角部分に、前記硬化性感圧接着シートの接着層を指圧にて貼り付け、接着層から剥離性のＰＥＴフィルムを剥離後、該接着層に上記試験片の他方を指圧にて貼り付けた。上記で貼り付けた部分に、プレス機で約３ｋｇ／ｃｍ2の荷重を加え、荷重を加えたまま１８０℃の送風式オーブンにて１時間加熱し、加熱後放冷して測定用の接着した試料を作成した。
【００７４】
［初期引張剪断力］
上記試料をＪＩＳ  Ｋ６８５０に準拠して、引張試験機にて接着面に対して水平方向へ引張り、室温での引張剪断力を測定した。
【００７５】
［サーマルサイクル引張剪断力］
上記測定用試料を、冷熱衝撃試験機を用いて、−４０℃で３０分間放置と、１５０℃で３０分間放置とを１サイクルとして、これを３００サイクル繰り返して行うサーマルサイクル試験をＪＩＳ  Ｃ００２５に準じて行った。その後、上記測定用試料をＪＩＳ  Ｋ６８５０に準拠して引張試験機にて引張剪断力を測定した。
【００７６】
（熱硬化後の接着層の海島構造の状態）
上記引張り剪断力の測定において、ステンレス製の試験片の一方に各々の接着層を貼り付け、接着層から剥離性のＰＥＴフィルムを剥離後、他の試験片を貼り付けせずに、接着層を１８０℃の送風式オーブンにて１時間加熱して熱硬化させ、加熱後放冷して観察用の試料を作成した。該試料片（２５μｍ×２０μｍ）の範囲内の状態を電子顕微鏡で観察し、海島構造の有無を確認した。電子顕微鏡で観察された海島構造の状態は、図１Ａ〜図１Ｉに示すとおり、各々の実施例に相当する海島構造の状態である。表４〜７で、海島構造を有していた場合を○とし、有していない場合を×として示した。
【００７７】
2011202158.tif 000011
【００７８】
2011202158.tif 000012
【００７９】
2011202158.tif 000013
【００８０】
2011202158.tif 000014
【００８１】
上記の評価結果より、本発明の接着組成物は、ＳＵＳなどの金属被着体およびＣＦＲＰなどの強化プラスチックに対して簡単に接着ができ、熱硬化後、初期およびサーマルサイクル後も強固な接着力を発揮する硬化性感圧接着シートが得られる接着組成物であることが実証された。
【産業上の利用可能性】
【００８２】
本発明の接着組成物は、ＳＵＳなどの金属、およびＣＦＲＰなどの強化プラスチックなどの被着体に、感圧接着性により容易に位置合わせしながら仮止め接着ができ、被着体同士を貼り合わせ後、加熱することにより接着層が完全硬化して接着性を発揮する有用な硬化性感圧接着シートを得ることができる。このため、従来は困難であった、金属やＣＦＲＰなどの強化プラスチックなどの構造材料を使用した航空機、自動車、船舶、車両、建築物、および電気機器などの構造物を接着し得る接着組成物として有効に使用することができるようになるので、将来の広範な利用が期待される。
【図１Ａ】
2011202158.tif 000019
【図１Ｂ】
2011202158.tif 000020
【図１Ｃ】
2011202158.tif 000021
【図１Ｄ】
2011202158.tif 000022
【図１Ｅ】
2011202158.tif 000023
【図１Ｆ】
2011202158.tif 000024
【図１Ｇ】
2011202158.tif 000025
【図１Ｈ】
2011202158.tif 000026
【図１Ｉ】
2011202158.tif 000027